(57)【要約】【課題】電子部品の内部に用いられてきた高温はんだ合金は、Ｐｂ主成分のものであった。しかしながらＰｂ入りの高温はんだ合金は、鉛公害の問題があるため鉛フリーの高温はんだ合金が要望されるようになってきている。従来の鉛フリー高温はんだ合金は、耐熱性、脆性、或いは固相線温度と液相線温度間の凝固範囲に問題があった。【解決手段】Ｓｂ１０〜４０質量％、Ｃｕ１〜９質量％、残部Ｓｎからなる高温鉛フリーはんだ合金である。さらに機械的強度を向上させるために、Ｃｏ、Ｆｅ、Ｍｏ、Ｃｒ、Ａｇ、Ｂｉからなる群からえらばれた１種以上を添加したり、酸化抑制元素としてＰ、Ｇｅ、Ｇａから選ばれた１種以上を添加したりする。【選択図】図１
2004298931.tif 000002
【特許請求の範囲】
【請求項１】
Ｓｂが１０〜４０質量％、Ｃｕが０．５〜１０質量％、残部Ｓｎからなることを特徴とする高温鉛フリーはんだ合金。
【請求項２】
請求項１記載の高温鉛フリーはんだ合金に、さらに機械的強度改善元素を含有する高温鉛フリーはんだ合金。
【請求項３】
前記機械的強度改善元素として、Ｎｉ、Ｃｏ、Ｆｅ、Ｍｏ、Ｃｒ、Ｍｎの元素のいずれか１種または２種以上を合計で０．５質量％以下含有する請求項２記載の高温鉛フリーはんだ合金。
【請求項４】
前記機械的強度改善元素は、Ａｇ、Ｂｉのいずれか１種以上を合計で１質量％以下含有することを特徴とする請求項２または３に記載の高温鉛フリーはんだ合金。
【請求項５】
請求項１乃至４のいずれか一項に記載の高温鉛フリーはんだ合金に、さらに酸化抑制元素を含有することを特徴とする高温鉛フリーはんだ合金。
【請求項６】
前記酸化抑制元素は、Ｐ、Ｇｅ、Ｇａのいずれか１種または２種以上を合計で１質量％以下含有する請求項５に記載の鉛フリーはんだ合金。
【請求項７】
機能性素子と外部接続端子とが高温はんだ合金を用いたはんだ付けにより接合された電子部品であって、前記高温はんだ合金は、Ｓｂが１０〜４０質量％、Ｃｕが０．５〜１０質量％、残部Ｓｎからなる組成を有することを特徴とする電子部品。
【請求項８】
前記高温はんだ合金は、機械的強度改善元素および／または酸化抑制元素を含有することを特徴とする請求項７に記載の電子部品。
【請求項９】
前記機能性素子は、コイル素子である請求項７または８に記載の電子部品。
【発明の詳細な説明】
【０００１】
【発明の属する技術分野】
本発明は、鉛を含有しない高温のはんだ合金、特に電子部品内部のはんだ付けに使用するに適した高温はんだ合金および該はんだ合金を用いた電子部品に関する。
【０００２】
【従来の技術】
電子機器類のプリント基板に実装される電子部品には、その内部をはんだ合金ではんだ付けしてあるものがある。この電子部品をプリント基板に実装する際にもはんだ合金が用いられるため、電子部品内部のはんだ合金は、実装に用いるはんだ合金よりも融点が高く、しかも耐熱性に優れた高温はんだ合金である必要がある。つまりプリント基板にはんだ付けする際に、高温はんだ合金は、電子部品内部のはんだ付け部を確実に保持していなければならないものである。ここで高温はんだ合金とは、固相線温度が１８３℃以上である合金をいう。
【０００３】
従来の高温はんだ合金は、Ｐｂ−５Ｓｎ、Ｐｂ−１０Ｓｎ等のＰｂ主成分とするＰｂ−Ｓｎ系であり、実装用はんだ合金はＳｎ−Ｐｂ共晶（６３Ｓｎ−Ｐｂ）近傍の融点の低いはんだ合金が使用されていた。
【０００４】
ところで近年、一般にＡＶ機器やコンピューター等の電子機器類は、故障したり機能が低下したりした場合、修理や機能アップ等をせずに廃棄処分されていた。特にプリント基板は、樹脂に銅箔を接着したものであり、しかも該銅箔にははんだが金属的に付着していてそれらを分離することができないため、焼却処分ができず、廃棄は埋め立て処分となっていた。この埋め立て処分されたプリント基板に酸度の高い酸性雨が接触すると、はんだ中のＰｂが溶出し、それが地下水に混入する。そしてＰｂ成分を含んだ地下水を人間や家畜が飲用すると長年月の間にＰｂ成分が体内に蓄積されて鉛中毒を起こすことが懸念されている。そこで電子機器業界からはＰｂの含まない所謂鉛フリーはんだが要求されてきている。
【０００５】
現状では、鉛フリーはんだ合金は、Ｓｎを主成分とし、Ｃｕ、Ａｇ、Ｂｉ、Ｚｎ、Ｉｎ、Ｓｂ等の金属元素を添加したものが主流であり、Ｓｎ−０．７Ｃｕ（融点：２２７℃）、Ｓｎ−３．５Ａｇ（融点：２２１℃）、Ｓｎ−５８Ｂｉ（融点：１３９℃）、Ｓｎ−９Ｚｎ（融点：１９９℃）等の二元合金の他、用途に応じて、これらに金属元素を適宜添加して三元以上にしたものがある。
【０００６】
鉛フリーはんだ合金としては、電子部品をプリント基板にはんだ付けする際に使用することを主としているため、いずれも融点が従来のＳｎ−Ｐｂ共晶合金に近いことが望ましいものである。このＳｎ−Ｐｂ共晶はんだの融点に近い鉛フリーはんだの組成としてはＳｎ−９Ｚｎ合金があるが、該鉛フリーはんだ合金は、はんだ付け時の濡れ性が著しく悪い。さらにＺｎは非常に酸化やすい成分であるため、特に大気中でのはんだ付け作業を考慮すると、はんだ付け作業に困難をきたし、実用性に乏しい。またＳｎ−５８Ｂｉ合金はＳｎ−Ｐｂ共晶合金よりも低い融点であるが、Ｂｉが多いため、脆く、しかも融点が低すぎて耐熱性がないことから接合部の信頼性に問題がある。従って、現在、電子部品の実装に多く使用される鉛フリーはんだは、Ｓｎ−Ｐｂ共晶はんだよりも融点が少し高いがＳｎ−３．５Ａｇ（融点２２１℃）、Ｓｎ−０．７Ｃｕ（融点：２２７℃）、Ｓｎ−３Ａｇ−０．５Ｃｕ（融点：２１７℃）等である。
【０００７】
また、コイルや半導体などの機能性素子を有する電子部品の内部には、高温はんだ合金が使用されている。例えば、巻き線を用いたコイルを有する部品では、磁性材料等の支持体に導体線が巻かれ、導体線の端部は、外部接続端子に高温はんだ合金を用いて接続される。そして、外部接続端子と基板をはんだ付けすることによりコイル部品を基板に接続、固定される。従って、このような電子部品の端子と基板とをはんだ付けする際の温度に対して、接合を保つ必要がある。
このような電子部品の内部に使用される高温はんだ合金についても鉛フリー化が要求されてきている。従来より高温鉛フリーはんだ合金として、Ａｕを主成分としてＳｎを２０質量％添加したＡｕ−２０Ｓｎ高温鉛フリーはんだ合金や、Ｓｎを主成分として、これにＳｂを２５〜４４重量％添加したＳｎ−Ｓｂ高温鉛フリーはんだ（特許文献１）がある。
そして、Ｓｂを１１．０〜２０．０質量％、Ｐを０．０１〜０．２質量％および残部がＳｎおよび不可避不純物からなるダイボンディング用はんだ材料が開示されている。さらに、Ｓｂを１１．０〜２０．０質量％、Ｐを０．０１〜０．２質量％、Ｃｕ及びＮｉの少なくとも１種を０．００５〜５．０質量％および残部がＳｎおよび不可避不純物からなるダイボンディング用はんだ材料が開示されている（特許文献２）。
【０００８】
【特許文献１】特開平１１−１５１５９１号公報
【特許文献２】特開２００１−２８４７９２号公報
【０００９】
【発明が解決しようとする課題】
ところで、Ａｕ−２０Ｓｎ高温鉛フリーはんだ合金は、高価なＡｕを主成分としているため、低価格な電子部品や電子機器のはんだ付けに用いるには経済的に好ましいものではない。また、従来のＳｎ−Ｓｂ高温鉛フリーはんだ合金は、Ｓｂを１０質量％以上と大量に添加することで良好な耐熱性を得ることができるが、このようにＳｂが大量に添加されていたため非常に脆く、高所から落下させただけで容易に破壊してしまうものであった。さらに、このＳｎ−Ｓｂ高温鉛フリーはんだ合金は、固相線温度と液相線温度との間が大きく開いているため、はんだ付け後、溶融はんだが固化するまでに時間がかかり、その間に振動や衝撃がはんだ付け部に加わると、はんだ付け部にヒビ割れやクラックが入ることがあった。本発明は、安価であり、しかも従来のＳｎ−Ｓｂ高温鉛フリーはんだ合金よりも脆さがないばかりでなく、固相線温度と液相線温度との間が比較的狭いという高温鉛フリーはんだ合金を提供することを目的とする。
【００１０】
【課題を解決するための手段】
上記のような課題は以下の（１）乃至（９）のいずれかの本発明により解決される。
（１）  Ｓｂが１０〜４０質量％、Ｃｕが０．５〜１０質量％、残部Ｓｎからなることを特徴とする高温鉛フリーはんだ合金。
（２）  （１）記載の高温鉛フリーはんだ合金に、さらに機械的強度改善元素を含有する高温鉛フリーはんだ合金。
（３）  前記機械的強度改善元素として、Ｎｉ、Ｃｏ、Ｆｅ、Ｍｏ、Ｃｒ、Ｍｎの元素のいずれか１種または２種以上を合計で０．５質量％以下含有することを特徴とする（２）に記載の高温鉛フリーはんだ合金。
（４）  前記機械的強度改善元素は、Ａｇ、Ｂｉのいずれか１種以上を合計で１質量％以下含有することを特徴とする（２）または（３）に記載の高温鉛フリーはんだ合金。
（５）  （１）乃至（４）のいずれか一項に記載の高温鉛フリーはんだ合金に、さらに酸化抑制元素を含有することを特徴とする高温鉛フリーはんだ合金。
（６）  前記酸化抑制元素として、Ｐ、Ｇｅ、Ｇａのいずれか１種または２種以上を合計で１質量％以下含有することを特徴とする（５）に記載の鉛フリーはんだ合金。
（７）  機能性素子と外部接続端子とが高温はんだ合金を用いたはんだ付けにより接合された電子部品であって、前記高温はんだ合金は、Ｓｂが１０〜４０質量％、Ｃｕが０．５〜１０質量％、残部Ｓｎからなる組成を有することを特徴とする電子部品。
（８）  前記高温はんだ合金は、機械的強度改善元素および／または酸化抑制元素を含有することを特徴とする（７）に記載の電子部品。
（９）  前記機能性素子は、コイル素子である（７）または（８）に記載の電子部品。
【００１１】
【発明の実施の形態】
以下、本発明の実施の形態について詳細に説明する。
一般に使われるＳｎ主成分の鉛フリーはんだ合金は、液相線温度が２１０〜２２０℃であり、はんだ付け温度は２４０〜２６０℃となる。従って、これらの鉛フリーはんだ合金を電子部品とプリント基板のはんだ付けに使用する場合、該はんだ合金でのはんだ付け温度で溶融しない高温はんだ合金としては、固相線温度が２６０℃以上であることが好ましいが、Ｓｎ主成分として、これに常用の金属元素を添加した鉛フリーはんだ合金では固相線温度を２６０℃以上にすることはできない。しかしながら、例え固相線温度が２６０℃以下であっても、２６０℃においてはんだ付け部のはんだがほとんど凝固していれば、接合状態を維持でき使用可能である。つまり２６０℃で接合状態を維持できれば、次のＳｎ主成分の鉛フリーはんだ合金で電子部品をはんだ付けするときに耐熱性を有することになる。
【００１２】
本発明者らは、ＳｎにＳｂを大量に添加した合金は、固相線温度が２４０近辺であるが、Ｓｎ主成分の実装用鉛フリーはんだ合金のはんだ付け温度である２６０℃では、ほとんど凝固状態となっていること、そしてＳｎ−Ｓｂ合金にＣｕを添加するとＳｎ−Ｓｂ合金の脆性を改善でき、しかも固相線温度と液相線温度間を狭められること等を見い出し本発明を完成させた。
【００１３】
本発明の高温鉛フリー合金は、Ｓｂが１０〜４０質量％、Ｃｕが０．５〜１０質量％、残部Ｓｎからなることを特徴とする高温鉛フリーはんだ合金である。
【００１４】
Ｓｎ−Ｓｂ高温鉛フリーはんだ合金において、Ｓｂが１０質量％よりも少ないと必要とする耐熱性が得られず、しかるに４０質量％を超えるとはんだ付け性が悪くなってしまう。
【００１５】
ＣｕはＳｎ−Ｓｂ合金の脆性を改善し、液相線温度を下げる効果がある。またＣｕはＤＳＣ曲線において、合金の吸収熱量が高温領域で増加させる効果も有している。即ちＳｎ−Ｓｂ系合金にＣｕを添加すると、はんだの溶融にはより多くの熱量が必要となって、さらに耐熱性が向上することになる。Ｓｎ−Ｓｂ合金におけるＣｕの添加量がは、０．５質量％よりも少ないと液相線温度の低下、脆性改善、そして耐熱性向上等の効果が得られず、しかるにＣｕの添加量が１０質量％よりも多くなると液相線温度が４００℃以上となり、はんだ付け作業に影響が生じてしまう。
【００１６】
図１は示差熱走査熱量分析装置により得られたＳｎ−３０Ｓｂ−３Ｃｕ合金の曲線モデル（ＤＳＣ曲線）である。ベースライン（点線）と、このＤＳＣ曲線で囲まれる面積が、はんだが完全溶融に必要とする熱量である。合金の耐熱性が良好であるためには、固体成分が液体成分の量を上回るか、若しくは液体成分の流動を抑制することが必要である。このため２６０℃（Ａ）を境界線とした場合、この熱分析ではんだの溶融時の単位重量あたりの吸収熱量において、２６０℃以上の熱量（図中Ａより右方）が全体の熱量の５０％以上となるような曲線を描く合金であれば、その耐熱性の効果が期待される。また液相線温度は、作業性を考慮すると４００℃以下でなければならない。図１のＳｎ−３０Ｓｂ−３Ｃｕの示差熱分析では、２６０℃以上の熱量が全体の熱量の８０％以上であり、２６０℃以上で充分耐熱性を有していることが分かる。
【００１７】
本発明の高温鉛フリー合金は、機械的強度改善元素を添加することもできる。このような機械的強度改善元素を添加することで、機械的強度が要求される部位をはんだ付けするような場合であっても十分な信頼性を得ることができる。このような機械的強度改善元素は、Ａｇ、Ｂｉ、Ｎｉ、Ｃｏ、Ｆｅ、Ｍｏ、Ｃｒ、Ｍｎ等の金属のいずれか１種または２種以上が好ましい。これらいずれの元素もＳｎに固溶、或いは金属間化合物を形成して機械的強度を向上させる。しかし、Ｎｉ、Ｃｏ、Ｆｅ、Ｍｏ、Ｃｒ、Ｍｎは、その添加量が多いと、はんだの流動性を阻害する。このため、Ｎｉ、Ｃｏ、Ｆｅ、Ｍｏ、Ｃｒ、Ｍｎについては、その合計量がはんだ全量の０．５質量％以下にすることが好ましい。Ａｇ、Ｂｉは、その添加量が多いと固相線の低下をもたらす。Ａｇ、Ｂｉについては、その合計量がはんだ全量の１質量％以下にすることが好ましい。
【００１８】
そして、本発明の高温鉛フリーはんだ合金は、酸化抑制元素を含有することもできる。酸化抑制元素を添加することで電子部品の製造時にはんだ合金の酸化を抑制することができる。特に液相線温度が３５０℃以上のはんだ合金は、はんだ付け作業の際に酸化することがあり、酸化抑制元素を添加することが好ましい。
酸化抑制元素は、Ｐ、Ｇａ、Ｇｅのいずれか１種または２種以上が好ましい。Ｐ、Ｇａ、Ｇｅが多いとはんだ付け性を阻害する。このため、Ｐ、Ｇａ、Ｇｅは、その添加量がはんだ全量に対して０．５質量％以下であることが好ましい。
機械的強度改善元素および酸化抑制元素は、用途により添加しなくても良いが、必要に応じてどちらか一方のみ、或いは両方とも添加すれば良い。
【００１９】
また、本発明の高温鉛フリーはんだ合金は、コイルや半導体などの機能性素子を有する電子部品に用いることができる。すなわち、このような電子部品の内部の、機能性素子と外部接続端子とを接合する高温はんだ合金として好適に用いることができる。
本発明の電子部品は、機能性素子と外部接続端子とが高温はんだ合金と用いたはんだ付けにより接合された電子部品であって、前記高温はんだ合金は、Ｓｂが１０〜４０質量％、Ｃｕが０．５〜１０質量％、残部Ｓｎからなる組成を有することを特徴とする。
このような組成の高温鉛フリーはんだ合金により、機能性素子と外部接続端子とをはんだ付けで接合することで、外部接合端子と基板とを一般的に使われるＳｎ主成分の鉛フリーはんだを用いて、２４０〜２６０℃の温度ではんだ付けをした場合であっても機能性素子と外部接続端子との接合状態を維持することができる。すなわち、このような組成の高温はんだ合金を用いることで、電子部品を基板にはんだ付けするときに十分な耐熱性を得ることができる。
【００２０】
また、本発明の電子部品は、内部に用いられる高温はんだ合金として、機械的強度改善元素を含有しても良い。このような機械的強度改善元素を添加することで、機械的強度が要求される部位をはんだ付けするような場合であっても十分な信頼性を得ることができる。
また、本発明の電子部品は、内部に用いられる高温はんだ合金として、酸化抑制元素を含有しても良い。このような酸化抑制元素を含有することで電子部品の製造時にはんだ合金の酸化を抑制することができる。
【００２１】
本発明の電子部品は、例えばコイルを機能性素子としたコイル部品である。また、機能性部品を半導体素子とした電子部品としても良い。
【００２２】
【実施例】
表１は本発明の実施例および比較例である。
【００２３】
【表１】
2004298931.tif 000003
表１におけるＮｏ１〜１６は、固相線温度が２４０℃近辺であるが、２６０℃以上での吸収熱量が５０％以上となっている。また引張試験における破断伸びも０．３％以上であり、十分にはんだとして使用できるものである。一方、比較例は２６０℃以上での吸収熱量が５０％より少なかったり、２６０℃以下で完全に液状化したりする等、２６０℃以上において耐熱性に劣っていた。
次に本実施例のＮｏ．１〜１６の高温鉛フリーはんだ合金を用いて、内部のコイル素子と外部接続端子とを接合したコイル部品を各々１００個作製し、基板に対する実装実験を行った。コイル部品は、外部接続端子と基板とをＳｎ−０．７Ｃｕ鉛フリーはんだを用いて、２６０℃の温度ではんだ付け接合した。基板に実装後、コイル部品の導通を確認したが、いずれも良好な導通を維持し、導通不良を生じることはなかった。すなわち、コイルと外部接続端子との接合が良好な耐熱性を有していることが確認された。
【００２４】
【発明の効果】
以上説明したように、本発明のはんだ合金は、固相線温度が２４０℃近辺であるにもかかわらず、２６０℃でほとんど凝固しているため、本発明のはんだ合金で電子部品内部のはんだ付けを行った場合、二度目に行う電子部品のはんだ付け温度が２６０℃以下であるならば、電子部品内部のはんだ付け部を確実に保持できるという信頼性に優れたはんだ付け部が得られるものである。
【図面の簡単な説明】
【図１】示差走査線熱量分析装置により測定して得られる本発明合金系の曲線モデル（ＤＳＣ曲線）
【図１】
2004298931.tif 000004